セリウムの含有用量を酸化物換算で内割重量003~010wtに調整することによって強度低下を抑制したことを特徴とする水硬性組成物。クリンカーの水硬率が20~22、珪酸率が23~28、鉄率が19~21、および三酸化硫黄量05~15wt、遊離石灰量05~10wtであって、セメント中の三酸化硫黄量が15~30wtである普通ポルトランドセメントにおいて、セリウムを酸化物換算で内割重量003~010wt含有する請求項1に記載する水硬性組成物。セリウムが産業廃棄物から得られるシリカ原料に付随するものである請求項1または請求項2に記載する水硬性組成物。本発明は、セメント等の水硬性組成物において、微量成分として混入するセリウムについて、実質的に強度低下を生じないセリウム含有量の範囲を特定することによって、産業廃棄物から得られるシリカ原料等を、微量のセリウムが含有されている場合でも、セメントのシリカ原料等として利用可能にしたものである。本発明は以下の構成からなるセリウム含有水硬性組成物に関する。1セリウムの含有用量を酸化物換算で内割重量003~010wtに調整することによって強度低下を抑制したことを特徴とする水硬性組成物。2クリンカーの水硬率が20~22、珪酸率が23~28、鉄率が19~21、および三酸化硫黄量05~15wt、遊離石灰量05~10wtであって、セメント中の三酸化硫黄量が15~30wtである普通ポルトランドセメントにおいて、セリウムを酸化物換算で内割重量003~010wt含有する上記1に記載する水硬性組成物。3セリウムが産業廃棄物から得られるシリカ原料に付随するものである上記1または上記2に記載する水硬性組成物。本発明の水硬性組成物は、微量成分のセリウム含有量が酸化物換算で内割重量003~010wtに調整されているので硬化体の強度低下が少なく、例えば、クリンカーのモジュラスが同一範囲であってセリウムを含有しないセメントに比較して、28日強さの低下率は概ね099~098程度である。本発明の水硬性組成物はセリウム含有量が所定の許容範囲に調整されているので、水硬性組成物中のセリウム含有量が許容される上記範囲内で、微量のセリウムが含有されている廃棄物シリカ材料、例えば、シリコンウエハー研磨の際に発生するシリコン廃棄物などをセメントのシリカ原料として利用することができる。以下、本発明を実施形態に基いて具体的に説明する。本発明の水硬性組成物は、セリウムの含有用量を酸化物換算で内割重量003~010wtに調整することによって強度低下を抑制したことを特徴とする水硬性組成物である。普通ポルトランドセメントは、一般にクリンカーの水硬率が20~22、珪酸率が23~28、鉄率が19~21、および三酸化硫黄量05~15wt、遊離石灰量05~10wtであり、セメント中の三酸化硫黄量が15~30wtである。本発明に係る水硬性組成物は、例えば、クリンカーモジュラスが上記範囲の普通ポルトランドセメントにおいて、セリウムを酸化物換算で内割重量003~010wt含有する水硬性組成物である。本発明の水硬性組成物において、セリウム含有量が酸化物換算で内割重量003wtより少なくと、微量のセリウムが含有されている廃棄物シリカ材料などをシリカ原料として十分に利用することができない。一方、セリウム含有量が酸化物換算で内割重量01wtより多いと、硬化体の強度低下の割合が大きくなるので好ましくない。実施例1~4、比較例1~2普通ポルトランドセメントクリンカー用の原料混合粉に、純薬の酸化セリウムを内割重量比000~022wt添加した。さらにクリンカーの化学係数を調整するため、純薬の酸化カルシウム、二酸化ケイ素、酸化アルムニウム、酸化鉄、無水石膏を必要量添加した。表1にセメントクリンカー原料のモジュラスを示す。次に、上記クリンカー原料に加水してペースト状になるまで練り混ぜ、一辺2cmの直方体に成形して乾燥させた。乾燥した成形体を電気炉にて焼成し、急冷させてクリンカーとした。なお、焼成は先ず1000°Cで仮焼成した後に1450°Cで本焼成した。仮焼成時間は60分、本焼成は90分であり、遊離石灰量fCaOが05~10wtになるように設定した。クリンカーに純薬の二水石膏を普通ポルトランドセメントと同程度2±01になるように添加し、ブレーン空気透過法による比表面積が3250±50cm2gになるまでボールミルで粉砕しセメントとした。このセメントについて、規格JISR5201-1997セメントの物理試験方法に従って圧縮強さを測定した。この結果を表1および図1に示す。表1および図1に示すように、実施例1~4CeO2含有量003~010wtの何れにおいても強度低下は小さく、CeO2無添加の比較例1に対して、28日圧縮強さの低下率実施例の28日圧縮強さ/比較例の28日圧縮強さは概ね099~098程度である。一方、CeO2含有量が022wtの比較例2では、全材齢3日~28日において圧縮強さの低下が認められた。また、材齢28日におけるビーライトの水和反応率が、CeO2無添加の24から14程度に低下することが判明しており、長期強度の低下が予想された。